(57)【特許請求の範囲】
【請求項１】
基板上に、陽極、有機層及び陰極が積層されてなる有機電界発光素子において、該有機層の少なくとも１層に、(i)下記一般式（１）で表される化合物と、(ii)下記式（８）で表される化合物を含むことを特徴とする有機電界発光素子。
【化１】
0006746688.tif 000065
（ここで、Ｘ１及びＸ２はＮＲ１、Ｏ、又はＳを示し、互いに同一であっても異なっていてもよい。
Ｙは単結合、２価の置換若しくは未置換の炭素数６〜３０の芳香族炭化水素基、置換若しくは未置換の炭素数３〜１７のカルバゾール基以外の芳香族複素環基、又はこれらの芳香族炭化水素基若しくは芳香族複素環基の芳香族環が２〜６連結してなる置換若しくは未置換の連結芳香族基を示す。
Ｒ１は、置換若しくは未置換の炭素数６〜３０の芳香族炭化水素基、置換若しくは未置換の炭素数３〜１７の芳香族複素環基、又はこれらの芳香族炭化水素基若しくは芳香族複素環基の芳香族環が２〜６連結してなる置換若しくは未置換の連結芳香族基を示す。
Ｒ７及びＲ８は独立に、置換若しくは未置換の炭素数６〜３０の芳香族炭化水素基、置換若しくは未置換の炭素数３〜１７の芳香族複素環基、これらの芳香族炭化水素基若しくは芳香族複素環基の芳香族環が２〜６連結してなる置換若しくは未置換の連結芳香族基、炭素数１〜２０のアルキル基、炭素数７〜３８のアラルキル基、炭素数２〜２０のアルケニル基、炭素数２〜２０のアルキニル基、炭素数２〜４０のジアルキルアミノ基、炭素数１２〜４４のジアリールアミノ基、炭素数１４〜７６のジアラルキルアミノ基、炭素数２〜２０のアシル基、炭素数２〜２０のアシルオキシ基、炭素数１〜２０のアルコキシ基、炭素数２〜２０のアルコキシカルボニル基、炭素数２〜２０のアルコキシカルボニルオキシ基、炭素数１〜２０のアルキルスルホニル基、シアノ基、ニトロ基、フルオロ基、又はトシル基を示す。
ｐ、ｑは置換数であり、独立に０〜７の整数である。）
【化２】
0006746688.tif 000066
（ここで、ＺはＮＲ１０、Ｏ、Ｓ、ＣＲ１２Ｒ１３、又はＳｉＲ１４Ｒ１５を示し、Ｒ１０、Ｒ１２〜Ｒ１５は独立に、置換若しくは未置換の炭素数６〜３０の芳香族炭化水素基、置換若しくは未置換の炭素数３〜３０の芳香族複素環基、又はこれらの芳香族炭化水素基若しくは芳香族複素環基の芳香族環が２〜６連結してなる置換若しくは未置換の連結芳香族基を示す。
環Ａは式（a１）又は式（b１）で表されるＣ２Ｂ１０Ｈ１０の２価のカルボラン基を示し、分子内に環Ａが複数存在する場合は同一であっても異なっていてもよい。ｓは繰り返し数であり、０〜２の整数であり、ｎ、ｍは置換数であり、ｎは１又は２の整数、ｍは０〜４の整数である。Ｌ１は、単結合、ｎ＋１価の置換若しくは未置換の炭素数６〜３０の芳香族炭化水素基、ｎ＋１価の置換若しくは未置換の炭素数３〜３０の芳香族複素環基、又はこれらの芳香族炭化水素基若しくは芳香族複素環基の芳香族環が２〜６連結してなる置換若しくは未置換のｎ＋１価の連結芳香族基を表す。但し、ｎ＝１で、かつｓ＝１の場合は、単結合、芳香族複素環基、又は少なくとも１つの芳香族複素環基を含む連結芳香族基である。
Ｌ２は独立に、単結合、２価の置換若しくは未置換の炭素数６〜３０の芳香族炭化水素基、２価の置換若しくは未置換の炭素数３〜３０の芳香族複素環基、又はこれらの芳香族炭化水素基若しくは芳香族複素環基の芳香族環が２〜６連結してなる置換若しくは未置換の２価の連結芳香族基を表す。
Ｒ９は独立に、置換若しくは未置換の炭素数６〜３０の芳香族炭化水素基、置換若しくは未置換の炭素数３〜３０の芳香族複素環基、これらの芳香族炭化水素基若しくは芳香族複素環基の芳香族環が２〜６連結してなる置換若しくは未置換の連結芳香族基、炭素数１〜２０のアルキル基、炭素数７〜３８のアラルキル基、炭素数２〜２０のアルケニル基、炭素数２〜２０のアルキニル基、炭素数２〜４０のジアルキルアミノ基、炭素数１２〜４４のジアリールアミノ基、炭素数１４〜７６のジアラルキルアミノ基、炭素数２〜２０のアシル基、炭素数２〜２０のアシルオキシ基、炭素数１〜２０のアルコキシ基、炭素数２〜２０のアルコキシカルボニル基、炭素数２〜２０のアルコキシカルボニルオキシ基、炭素数１〜２０のアルキルスルホニル基、シアノ基、ニトロ基、フルオロ基、又はトシル基から選ばれる基であり、シアノ基、ニトロ基、フルオロ基、トシル基以外の基である場合は、更に置換基を有してもよい。）
【請求項２】
一般式（１）のＹ、Ｒ１、及びＲ７〜Ｒ８における置換若しくは未置換の炭素数３〜１７の芳香族複素環基が、フラン、ベンゾフラン、イソベンゾフラン、キサンテン、オキサトレン、ジベンゾフラン、ペリキサンテノキサンテン、チオフェン、チオキサンテン、チアントレン、フェノキサチイン、チオナフテン、イソチアナフテン、チオフテン、チオファントレン、ジベンゾチオフェン、ピロール、ピラゾール、テルラゾール、セレナゾール、チアゾール、イソチアゾール、オキサゾール、フラザン、ピリジン、ピラジン、ピリミジン、ピリダジン、トリアジン、インドリジン、インドール、イソインドール、インダゾール、プリン、キノリジン、イソキノリン、カルバゾール、イミダゾール、ナフチリジン、フタラジン、キナゾリン、アゼピン、ベンゾジアゼピン、トリベンゾアゼピン、キノキサリン、シンノリン、キノリン、プテリジン、フェナントリジン、アクリジン、ペリミジン、フェナントロリン、フェナジン、カルボリン、フェノテルラジン、フェノセレナジン、フェノチアジン、フェノキサジン、アンチリジン、ベンゾチアゾール、ベンゾイミダゾール、ベンゾオキサゾール、ベンゾイソオキサゾール、ベンゾイソチアゾール、ジベンゾホスホール、及びジベンゾボロールからなる群から選ばれる芳香族複素環化合物から１又は１以上の水素を除いて生じる基である請求項１に記載の有機電界発光素子。
【請求項３】
一般式（１）のｐ及びｑが独立に、０〜３の整数である請求項１又は２に記載の有機電界発光素子。
【請求項４】
一般式（１）が下記式（３）〜（７）のいずれかで表される請求項１〜３のいずれかに記載の有機電界発光素子。
【化３】
0006746688.tif 000067
【化４】
0006746688.tif 000068
（ここで、Ｘ１、Ｘ２、Ｒ７、Ｒ８、ｐ及びｑは、一般式（１）のＸ１、Ｘ２、Ｒ７、Ｒ８、ｐ及びｑと同意である。）
【請求項５】
式（８）において、Ｌ１の環Ａに直接結合する芳香環がＺを含有する縮合環と同一である請求項１〜４のいずれかに記載の有機電界発光素子。
【請求項６】
式（８）の環Ａが、式（ａ１）で表されるＣ２Ｂ１０Ｈ１０の２価のカルボラン基である請求項１〜５のいずれかに記載の有機電界発光素子。
【請求項７】
一般式（１）で表される化合物と、式（８）で表される化合物を含む有機層が、発光性ドーパントを含有する発光層、電子阻止層、および正孔阻止層からなる群れから選ばれる少なくとも一つの層である請求項１〜６のいずれかに記載の有機電界発光素子。
【請求項８】
上記有機層が、発光性ドーパントを含有する発光層であって、一般式（１）で表される化合物と、式（８）で表される化合物をホスト材料として含有することを特徴とする請求項７に記載の有機電界発光素子。
【請求項９】
発光性ドーパントが遅延蛍光発光性ドーパントであることを特徴とする請求項８に記載の有機電界発光素子。
【請求項１０】
発光性ドーパントが、ルテニウム、ロジウム、パラジウム、銀、レニウム、オスミウム、イリジウム、白金及び金から選ばれる少なくとも一つの金属を含む有機金属錯体であることを特徴とする請求項８に記載の有機電界発光素子。
【発明の詳細な説明】
【技術分野】
【０００１】
本発明は有機電界発光素子（以下、有機ＥＬ素子という）に関するものであり、詳しくは、複数の化合物を含む有機層を有する有機ＥＬ素子に関するものである。
【背景技術】
【０００２】
一般に、有機ＥＬ素子は、その最も簡単な構造としては発光層及び該層を挟んだ一対の対向電極から構成されている。すなわち、有機ＥＬ素子では、両電極間に電界が印加されると、陰極から電子が注入され、陽極から正孔が注入され、これらが発光層において再結合される際にエネルギーとして光を放出する現象を利用する。【０００３】
この再結合の際に発生する励起子は、電子スピンの統計則により、一重項励起子及び三重項励起子が１：３の割合で生成する。一重項励起子による発光を用いる蛍光発光型の有機EL素子は、内部量子効率は２５％が限界であるといわれている。一方でイリジウム錯体を使用した三重項励起子による発光を用いる燐光発光型の有機EL素子は、一重項励起子から項間交差が効率的に行われた場合には、理論的には内部量子効率が１００％まで高められることが知られている。【０００４】
また、近年では、遅延蛍光を利用した高効率の有機EL素子の開発がなされている。例えば特許文献１では、TADF（Thermally Activated Delayed Fluorescence）機構を利用した有機EL素子が開示されている。これは、内部量子効率を高められる手法であるが、前記燐光発光型素子と同様に寿命特性の更なる改善が求められている。【０００５】
これら有機EL素子の特性を改善するために、特許文献２〜８に開示されるようなビスカルバゾール類やカルボラン化合物を有機層に含む素子が検討されている。
【先行技術文献】
【特許文献】
【０００６】
【特許文献１】WO2011／070963 A1
【特許文献２】特開2003-133075号公報
【特許文献３】特開2007-288035号公報
【特許文献４】特開2005-166574号公報
【特許文献５】US2012/0319088A1
【特許文献６】WO2015/137202 A1
【特許文献７】WO2013/062075 A1
【特許文献８】US2014/0374728 A1
【０００７】
特許文献２は、ビスカルバゾール化合物をホスト材料として使用することを開示している。特許文献３は、ビスカルバゾール類をホスト材料として使用することを開示している。特許文献４〜６は、カルボラン化合物をホスト材料として使用することを開示している。また、特許文献７、８は、ビスカルバゾール化合物を混合ホスト材料として使用することを開示している。特許文献６には、特定のカルボラン化合物を遅延蛍光発光材料として、或いはビスカルバゾール化合物類を遅延蛍光発光材料として使用しカルボラン化合物をホスト材料として発光層に使用することを開示するが、特定のビスカルバゾール化合物類と、カルボラン化合物を混合して発光層以外の有機層や発光層のホスト材料として使用することを教えるものはない。
【発明の開示】
【発明が解決しようとする課題】
【０００８】
有機ＥＬ素子をフラットパネルディスプレイ等の表示素子に応用するためには、素子の発光効率を改善すると同時に駆動時の安定性を十分に確保する必要がある。本発明は、上記現状に鑑み、低電圧でありながら高効率かつ高い駆動安定性を有した実用上有用な有機ＥＬ素子を提供することを目的とする。
【課題を解決するための手段】
【０００９】
本発明は、基板上に、陽極、有機層及び陰極が積層されてなる有機電界発光素子において、該有機層の少なくとも１層に、(i)下記一般式（１）で表される化合物と、(ii)下記一般式（２）で表される化合物を含むことを特徴とする有機電界発光素子に関する。【００１０】
【化１】
0006746688.tif 000002
【００１１】
ここで、Ｘ1及びＸ２はＮＲ１、ＰＲ２、Ｏ、Ｓ、Ｓｅ、ＣＲ３Ｒ４、又はＳｉＲ５Ｒ６を示し、互いに同一であっても異なっていてもよい。
Ｙは単結合、又は２価の基を示し、２価の基は、置換若しくは未置換の炭素数６〜３０の芳香族炭化水素基、置換若しくは未置換の炭素数３〜３０の芳香族複素環基（カルバゾール基を除く）、又はこれらの芳香族環（これら置換若しくは未置換の芳香族炭化水素基又は置換若しくは未置換の芳香族複素環基の芳香族環を意味する。）が２〜６連結してなる置換若しくは未置換の連結芳香族基である。ここで、カルバゾール基を除く場合のカルバゾール基は、カルバゾール環を含有する基であると解される。
Ｒ１〜Ｒ６は独立に、置換若しくは未置換の炭素数６〜３０の芳香族炭化水素基、置換若しくは未置換の炭素数３〜３０の芳香族複素環基、又はこれらの芳香族環が２〜６連結してなる置換若しくは未置換の連結芳香族基を示す。【００１２】
Ｒ７及びＲ８は独立に、置換若しくは未置換の炭素数６〜３０の芳香族炭化水素基、置換若しくは未置換の炭素数３〜３０の芳香族複素環基、これらの芳香族環が２〜６連結してなる置換若しくは未置換の連結芳香族基、炭素数１〜２０のアルキル基、炭素数７〜３８のアラルキル基、炭素数２〜２０のアルケニル基、炭素数２〜２０のアルキニル基、炭素数２〜４０のジアルキルアミノ基、炭素数１２〜４４のジアリールアミノ基、炭素数１４〜７６のジアラルキルアミノ基、炭素数２〜２０のアシル基、炭素数２〜２０のアシルオキシ基、炭素数１〜２０のアルコキシ基、炭素数２〜２０のアルコキシカルボニル基、炭素数２〜２０のアルコキシカルボニルオキシ基、炭素数１〜２０のアルキルスルホニル基、シアノ基、ニトロ基、フルオロ基、又はトシル基を示す。
ｐ、ｑは置換数であり、独立に０〜７の整数である。【００１３】
【化２】
0006746688.tif 000003
【００１４】
ここで、環Ａは式（a１）又は式（b１）で表されるＣ２Ｂ１０Ｈ１０の２価のカルボラン基を示し、分子内に環Ａが複数存在する場合は同一であっても異なっていてもよい。ｓは繰り返し数であり、０〜２の整数であり、ｎ、ｍは置換数であり、ｎは１又は２の整数、ｍは０〜４の整数である。
Ｌ１は、単結合、又はｎ＋１価の基である。ｎ＋１価の基は、置換若しくは未置換の炭素数６〜３０の芳香族炭化水素基、置換若しくは未置換の炭素数３〜３０の芳香族複素環基、又はこれらの芳香族環が２〜６つ連結して構成される置換若しくは未置換の連結芳香族基である。但し、ｎ＝１でかつｓ＝１の場合は、単結合、芳香族複素環基、又は少なくとも１つの芳香族複素環基を含む連結芳香族基である。
Ｌ２は独立に、単結合、又は２価の基である。２価の基は置換若しくは未置換の炭素数６〜３０の芳香族炭化水素基、置換若しくは未置換の炭素数３〜３０の芳香族複素環基、又はこれらの芳香族環が２〜６つ連結して構成される置換若しくは未置換の連結芳香族基である。
Ｌ３は、ｍ＋１価の基であり、未置換の炭素数６〜３０の芳香族炭化水素基、未置換の炭素数３〜３０の芳香族複素環基を表す。
Ｒ９は独立に、置換若しくは未置換の炭素数６〜３０の芳香族炭化水素基、置換若しくは未置換の炭素数３〜３０の芳香族複素環基、これら置換若しくは未置換の芳香族環が２〜６連結してなる置換若しくは未置換の連結芳香族基、炭素数１〜２０のアルキル基、炭素数７〜３８のアラルキル基、炭素数２〜２０のアルケニル基、炭素数２〜２０のアルキニル基、炭素数２〜４０のジアルキルアミノ基、炭素数１２〜４４のジアリールアミノ基、炭素数１４〜７６のジアラルキルアミノ基、炭素数２〜２０のアシル基、炭素数２〜２０のアシルオキシ基、炭素数１〜２０のアルコキシ基、炭素数２〜２０のアルコキシカルボニル基、炭素数２〜２０のアルコキシカルボニルオキシ基、炭素数１〜２０のアルキルスルホニル基、シアノ基、ニトロ基、フルオロ基、又はトシル基から選ばれる基であり、シアノ基、ニトロ基、フルオロ基、トシル基以外の基である場合は、更に置換基を有してもよい。【００１５】
一般式（１）において、Ｘ１及びＸ２がＮＲ１、Ｏ、Ｓであること、ｐ及びｑが０〜３の整数であることが好ましい。ここで、Ｒ１は、一般式（１）と同意である。【００１６】
一般式（１）の好ましい態様をとして、下記式（３）〜（７）がある。【００１７】
【化３】
0006746688.tif 000004
【００１８】
【化４】
0006746688.tif 000005
【００１９】
ここで、Ｘ１、Ｘ２、Ｒ７、Ｒ８、ｐ及びｑは、一般式（１）のＸ１、Ｘ２、Ｒ７、Ｒ８、ｐ及びｑと同意である。【００２０】
一般式（２）の好ましい態様として、下記式（８）がある。【００２１】
【化５】
0006746688.tif 000006
【００２２】
ここで、ＺはＮＲ１０、ＰＲ１１、Ｏ、Ｓ、Ｓｅ、ＣＲ１２Ｒ１３、又はＳｉＲ１４Ｒ１５を示し、Ｒ１０〜Ｒ１５は一般式（１）のＲ１〜Ｒ６と同意である。環Ａ、Ｒ９、Ｌ１、Ｌ２、ｓ、ｍ、及びｎは一般式（２）と同意である。【００２３】
一般式（２）において、環Ａが、式（a１）で表されるＣ２Ｂ１０Ｈ１０の２価のカルボラン基であること、Ｌ１とＬ３の環Ａに直接結合する芳香環が同一であることがよい。
また、一般式（１）で表される化合物と、一般式（２）で表される化合物の少なくとも２種の化合物を含む有機層が、発光性ドーパントを含有する発光層、電子阻止層、および正孔阻止層からなる群れから選ばれる少なくとも一つの層であること、又はこの有機層が、発光性ドーパントを含有する発光層であって、上記２種又は２種以上の化合物をホスト材料として含有することが好ましい。【００２４】
更に、発光性ドーパントが遅延蛍光発光性ドーパントであること、又はルテニウム、ロジウム、パラジウム、銀、レニウム、オスミウム、イリジウム、白金及び金から選ばれる少なくとも一つの金属を含む有機金属錯体であることが好ましい。【００２５】
素子特性向上のためには、有機層に使用する材料の電荷に対する耐久性が高いことが必要であり、特に発光層においては周辺層への励起子および電荷の漏れを抑えることが重要である。この電荷/励起子の漏れ抑制には発光層中における発光領域の偏りの改善が有効で、そのためには両電荷（電子/正孔）注入量を好ましい範囲に制御することが必要である。
ここで、一般式（１）で代表されるビスカルバゾール化合物は、骨格の安定性が高く、異性体や置換基によって電子/正孔注入輸送性をある程度制御することができるが単独では、上述のように両電荷注入量を好ましい範囲に制御するのは難しい。一方で、一般式（２）で表されるカルボラン化合物は、電子注入輸送性に影響を与える最低空軌道（ＬＵＭＯ）が分子全体に広く分布していることから素子の電子注入輸送性が高いレベルで制御でき、加えてビスカルバゾール化合物と同様に骨格安定性が高いため、カルボラン化合物とビスカルバゾール化合物を混合して用いることで、有機層への電荷注入量を精密に調節することができる。特に、発光層に使用した場合は、両電荷注入量のバランスを調整でき、遅延蛍光発光EL素子や燐光発光ＥＬ素子の場合にあっては、発光層で生成する励起エネルギーを閉じ込めるのに十分高い最低励起三重項エネルギーを有していることから、発光層内からのエネルギー流出がなく、低電圧で高効率かつ長寿命を達成できる。
【図面の簡単な説明】
【００２６】
【図１】有機ＥＬ素子の一例を示した模式断面図である。
【発明を実施するための形態】
【００２７】
本発明の有機電界発光素子は、基板上に、陽極、有機層及び陰極が積層されてなる有機電界発光素子において、該有機層の少なくとも１層に、(i)一般式（１）で表される化合物と、(ii)一般式（２）で表される化合物を含む。なお、一般式（１）及び一般式（２）の化合物は、それぞれ１種であってもよく、２種以上の化合物であってもよい。一般式（１）で表される化合物（ビスカルバゾール化合物ともいう。）の割合が、一般式（１）で表される化合物と一般式（２）で表される化合物（カルボラン化合物ともいう。）の合計に対し、３０ｗｔ％以上であることが望ましい。より好ましくは３５〜９５ｗｔ％であり、更に好ましくは４０〜９０ｗｔ％である。
【００２８】
前記一般式（１）と式（３）〜（７）について説明する。一般式（１）と式（３）〜（７）において、共通する記号は同じ意味を有する。
Ｘ1及びＸ２は、ＮＲ１、ＰＲ２、Ｏ、Ｓ、Ｓｅ、ＣＲ３Ｒ４、又はＳｉＲ５Ｒ６を示し、互いに同一であっても異なっていてもよい。このうち、Ｘ１及びＸ２がＮＲ１、Ｏ、Ｓであることが好ましい。
【００２９】
ｐ及びｑは置換数であり、独立に０〜７の整数を示す。好ましくは０〜５であり、より好ましくは０〜３である。
【００３０】
一般式（１）において、Ｙは、単結合、２価の置換若しくは未置換の炭素数６〜３０の芳香族炭化水素基、置換若しくは未置換の炭素数３〜３０のカルバゾール基以外の芳香族複素環基、又はこれらの置換若しくは未置換の芳香族環が２〜６連結してなる置換若しくは未置換の連結芳香族基を示す。好ましくは単結合、置換若しくは未置換の６〜１８の芳香族炭化水素基、置換若しくは未置換の炭素数３〜１７のカルバゾール基以外の芳香族複素環基、又はこれらの芳香族環が２〜５連結してなる置換若しくは未置換の連結芳香族基であり、より好ましくは単結合もしくはフェニル基である。ここで、芳香族複素環基からカルバゾール基を除く場合のカルバゾール基は、カルバゾール基に置換基を有してもよい。
連結芳香族基は上記芳香族炭化水素基又は芳香族複素環基の芳香族環が２〜６つ直接結合で連結した構成される基であり、上記芳香族炭化水素基又は芳香族複素環基が有すると同様な置換基を有してもよい。
芳香族炭化水素基、芳香族複素環基及び連結芳香族基を総称して芳香族基類という。
【００３１】
一般式（１）及び式（３）〜（７）において、Ｒ１〜Ｒ６は、独立に、置換若しくは未置換の炭素数６〜３０の芳香族炭化水素基、置換若しくは未置換の炭素数３〜３０の芳香族複素環基、又はこれら置換若しくは未置換の芳香族環が２〜６連結してなる連結芳香族基を示す。好ましくは、置換若しくは未置換の６〜１８の芳香族炭化水素基、置換若しくは未置換の炭素数３〜１７の芳香族複素環基、又はこれら置換若しくは未置換の芳香族環が２〜５連結してなる連結芳香族基である。
【００３２】
Ｙ及びＲ１〜Ｒ６が、未置換の芳香族炭化水素基、芳香族複素環基、又は連結芳香族基の場合の具体例としては、ベンゼン、ペンタレン、インデン、ナフタレン、フルオレン、アズレン、ヘプタレン、オクタレン、インダセン、アセナフチレン、フェナレン、フェナンスレン、アントラセン、トリンデン、フルオランテン、アセフェナントリレン、アセアントリレン、トリフェニレン、ピレン、クリセン、テトラフェン、テトラセン、プレイアデン、ピセン、ペリレン、ペンタフェン、ペンタセン、テトラフェニレン、コラントリレン、ヘリセン、ヘキサフェン、ルビセン、コロネン、トリナフチレン、ヘプタフェン、ピラントレン等の芳香族炭化水素化合物、フラン、ベンゾフラン、イソベンゾフラン、キサンテン、オキサトレン、ジベンゾフラン、ペリキサンテノキサンテン、チオフェン、チオキサンテン、チアントレン、フェノキサチイン、チオナフテン、イソチアナフテン、チオフテン、チオファントレン、ジベンゾチオフェン、ピロール、ピラゾール、テルラゾール、セレナゾール、チアゾール、イソチアゾール、オキサゾール、フラザン、ピリジン、ピラジン、ピリミジン、ピリダジン、トリアジン、インドリジン、インドール、イソインドール、インダゾール、プリン、キノリジン、イソキノリン、カルバゾール、イミダゾール、ナフチリジン、フタラジン、キナゾリン、アゼピン、ベンゾジアゼピン、トリベンゾアゼピン、キノキサリン、シンノリン、キノリン、プテリジン、フェナントリジン、アクリジン、ペリミジン、フェナントロリン、フェナジン、カルボリン、フェノテルラジン、フェノセレナジン、フェノチアジン、フェノキサジン、アンチリジン、ベンゾチアゾール、ベンゾイミダゾール、ベンゾオキサゾール、ベンゾイソオキサゾール、ベンゾイソチアゾール、ジベンゾホスホール、ジベンゾボロール等の芳香族複素環化合物、又はこれら芳香族化合物の芳香族環が複数連結された芳香族化合物から水素を除いて生じる連結芳香族基が挙げられる。
好ましくはベンゼン、ナフタレン、アントラセン、フルオレン、フェナントレン、トリフェニレン、ピリジン、ピリミジン、トリアジン、ジベンゾフラン、ジベンゾチオフェン、又はカルバゾールから水素を除いて生じる基、又はこれら芳香族化合物の芳香族環が複数連結された芳香族化合物から水素を除いて生じる連結芳香族基が挙げられる。但し、Ｙはカルバゾール基を含むことは無い。
【００３３】
これら芳香族基類が置換基を有する場合の置換基は、炭素数１〜２０のアルキル基、炭素数７〜３８のアラルキル基、炭素数２〜２０のアルケニル基、炭素数２〜２０のアルキニル基、炭素数２〜４０のジアルキルアミノ基、炭素数１２〜４４のジアリールアミノ基、炭素数１４〜７６のジアラルキルアミノ基、炭素数２〜２０のアシル基、炭素数２〜２０のアシルオキシ基、炭素数１〜２０のアルコキシ基、炭素数２〜２０のアルコキシカルボニル基、炭素数２〜２０のアルコキシカルボニルオキシ基、炭素数１〜２０のアルキルスルホニル基、シアノ基、ニトロ基、フルオロ基、又はトシル基であり、好ましくは炭素数１〜１２のアルキル基、炭素数７〜２０のアラルキル基、炭素数１２〜３０のジアリールアミノ基、炭素数1〜１０のアルコキシ基、シアノ基、フルオロ基、又はトシル基である。なお、アルキル基は、直鎖状、分岐状、環状であってもよい。
【００３４】
上記置換基の具体例としては、メチル、エチル、プロピル、ブチル、ペンチル、シクロペンチル、ヘキシル、シクロヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコシル等のアルキル基、フェニルメチル、フェニルエチル、フェニルイコシル、ナフチルメチル、アントラニルメチル、フェナンスレニルメチル、ピレニルメチル等のアラルキル基、ビニル、プロペニル、ブテニル、ペンテニル、デセニル、イコセニル等のアルケニル基、エチニル、プロパルギル、ブチニル、ペンチニル、デシニル、イコシニル等のアルキニル基、ジメチルアミノ、エチルメチルアミノ、ジエチルアミノ、ジプロピルアミノ、ジブチルアミノ、ジペンチニルアミノ、ジデシルアミノ、ジイコシルアミノ等のジアルキルアミノ基、ジフェニルアミノ、ナフチルフェニルアミノ、ジナフチルアミノ、ジアントラニルアミノ、ジフェナンスレニルアミノ、ジピレニルアミノ等のジアリールアミノ基、ジフェニルメチルアミノ、ジフェニルエチルアミノ、フェニルメチルフェニルエチルアミノ、ジナフチルメチルアミノ、ジアントラニルメチルアミノ、ジフェナンスレニルメチルアミノ等のジアラルキルアミノ基、アセチル、プロピオニル、ブチリル、バレリル、ベンゾイル等のアシル基、アセチルオキシ、プロピオニルオキシ、ブチリルオキシ、バレリルオキシ、ベンゾイルオキシ等のアシルオキシ基、メトキシ、エトキシ、プロポキシ、ブトキシ、ペントキシ、ヘキソキシ、ヘプトキシ、オクトキシ、ノニロキシ、デカニロキシ等のアルコキシ基、メトキシカルボニル、エトキシカルボニル、プロポキシカルボニル、ブトキシカルボニル、ペントキシカルボニル等のアルコキシカルボニル基、メトキシカルボニルオキシ、エトキシカルボニルオキシ、プロポキシカルボニルオキシ、ブトキシカルボニルオキシ、ペントキシカルボニルオキシ等のアルコキシカルボニルオキシ基、メチルスルホニル、エチルスルホニル、プロピルスルホニル、ブチルスルホニル、ペンチルスルホニル等のアルキルスルホキシ基、シアノ基、ニトロ基、フルオロ基、トシル基等が挙げられる。好ましくは、メチル、エチル、プロピル、ブチル、ペンチル、ヘキシル、ヘプチル、オクチル、ノニル、デシル等の炭素数１〜１２のアルキル基、フェニルメチル、フェニルエチル、ナフチルメチル、アントラニルメチル、フェナンスレニルメチル、ピレニルメチル等の炭素数７〜２０のアラルキル基、メトキシ、エトキシ、プロポキシ、ブトキシ、ペントキシ、ヘキソキシ、ヘプトキシ、オクトキシ、ノニロキシ、デカニロキシ等の炭素数1〜１０のアルコキシ基、ジフェニルアミノ、ナフチルフェニルアミノ、ジナフチルアミノ、ジアントラニルアミノ、ジフェナンスレニルアミノ等の炭素数６〜１５の芳香族炭化水素基を２つ有するジアリールアミノ基、シアノ基、フルオロ基、トシル基が挙げられる。
【００３５】
本明細書でいう連結芳香族基は、単環又は縮合環構造の芳香族化合物の芳香族環（芳香族炭化水素環、芳香族複素環、又は両者をいう。）が複数連結された基である。芳香族環が連結するとは、芳香族基の芳香環が直接結合で結合して連結することを意味する。芳香族環が置換の芳香族環である場合、置換基が芳香族環であることはない。
連結芳香族基は直鎖状であっても分岐状であってもよく、連結する芳香族環は同一であっても異なっていてもよく、芳香族炭化水素環と芳香族複素環の一方又は両方を有してもよく、置換基を有してもよい。
【００３６】
連結芳香族基が１価の基である場合、例えば下記で示すような連結様式が挙げられる。
【００３７】
【化６】
0006746688.tif 000007
【００３８】
連結芳香族基が２価の基である場合、例えば下記で示すような連結様式が挙げられる。３価以上の基である場合は、上記から理解される。
【００３９】
【化７】
0006746688.tif 000008
【００４０】
式（９）〜（１４）中、Ａｒ１１〜Ａｒ１６、Ａｒ２１〜Ａｒ２６は置換または未置換の芳香族環（芳香族基）を示し、芳香族環の環構成原子が直接結合で結合する。また、結合手は芳香族環の環構成原子から出る。芳香族環（芳香族基）は芳香族炭化水素基、または芳香族複素環基を意味し、１価以上の基であることができる。
式（９）〜（１４）では、結合手はＡｒ１１、Ａｒ２１、又はＡｒ２３から出ているが、それ以外の芳香族環から出ることも可能である。また、２価以上の基である場合、１つの芳香族環から２以上の結合手が出てもよい。
【００４１】
連結芳香族基の具体例としては、例えばビフェニル、ターフェニル、ビピリジン、ビピリミジン、ビトリアジン、ターピリジン、フェニルターフェニル、ビナフタレン、フェニルピリジン、ジフェニルピリジン、フェニルピリミジン、ジフェニルピリミジン、フェニルトリアジン、ジフェニルトリアジン、フェニルナフタレン、ジフェニルナフタレン、カルバゾリルベンゼン、ビスカルバゾリルベンゼン、ビスカルバゾリルトリアジン、ジベンゾフラニルベンゼン、ビスジベンゾフラニルベンゼン、ジベンゾチオフェニルベンゼン、ビスジベンゾチオフェニルベンゼン等の芳香族化合物から１又は1以上の水素を除いて生じる基が挙げられる。
【００４２】
上記の連結芳香族基に関する説明は、一般式（１）〜（２）及び式（３）〜（８）における説明で現れる連結芳香族基に共通する。
【００４３】
Ｒ７及びＲ８は独立に、置換若しくは未置換の炭素数６〜３０の芳香族炭化水素基、置換若しくは未置換の炭素数３〜３０の芳香族複素環基、これらの芳香族環が２〜６連結してなる置換若しくは未置換の連結芳香族基、炭素数１〜２０のアルキル基、炭素数７〜３８のアラルキル基、炭素数２〜２０のアルケニル基、炭素数２〜２０のアルキニル基、炭素数２〜４０のジアルキルアミノ基、炭素数１２〜４４のジアリールアミノ基、炭素数１４〜７６のジアラルキルアミノ基、炭素数２〜２０のアシル基、炭素数２〜２０のアシルオキシ基、炭素数１〜２０のアルコキシ基、炭素数２〜２０のアルコキシカルボニル基、炭素数２〜２０のアルコキシカルボニルオキシ基、炭素数１〜２０のアルキルスルホニル基、シアノ基、ニトロ基、フルオロ基、又はトシル基を示す。好ましくは置換又は未置換の炭素数６〜１８の芳香族炭化水素基、置換又は未置換の炭素数３〜１７の芳香族複素環基、これら芳香族環が２〜５連結してなる置換又は未置換の連結芳香族基、炭素数１〜１２のアルキル基、炭素数７〜２０のアラルキル基、炭素数１２〜３０のジアリールアミノ基、炭素数1〜１０のアルコキシ基、シアノ基、フルオロ基、又はトシル基である。
【００４４】
Ｒ７及びＲ８が上記芳香族炭化水素基、芳香族複素環基、又は連結芳香族基である場合は、前記Ｒ１〜Ｒ６で説明した芳香族炭化水素基、芳香族複素環基及び連結芳香族基における説明と同様である。但し、芳香族複素環基はカルバゾール基を含む。
【００４５】
Ｒ７及びＲ８が炭素数１〜２０のアルキル基、炭素数７〜３８のアラルキル基、炭素数２〜２０のアルケニル基、炭素数２〜２０のアルキニル基、炭素数２〜４０のジアルキルアミノ基、炭素数１２〜４４のジアリールアミノ基、炭素数１４〜７６のジアラルキルアミノ基、炭素数２〜２０のアシル基、炭素数２〜２０のアシルオキシ基、炭素数１〜２０のアルコキシ基、炭素数２〜２０のアルコキシカルボニル基、炭素数２〜２０のアルコキシカルボニルオキシ基、炭素数１〜２０のアルキルスルホニル基、シアノ基、ニトロ基、フルオロ基、トシル基である場合は、前記Ｒ１〜Ｒ６で説明した芳香族基類の置換基における説明と同様である。
Ｒ７及びＲ８がシアノ基、ニトロ基、フルオロ基、トシル基以外の基である場合は、更に置換基を有しても良く、その置換基は、前記Ｒ１〜Ｒ６で説明した芳香族基類の置換基における説明と同様である。なお、置換基の数は０〜５、好ましくは０〜２である。
【００４６】
本明細書において、炭素数の計算は置換基の炭素数を含まないと理解される。しかし、置換基の炭素数を含む総炭素数が、上記炭素数の範囲にあることが好ましいと言える。連結芳香族基の炭素数は、連結する芳香族炭化水素基、芳香族複素環基が有する炭素数の合計と理解される。
【００４７】
一般式（１）表される化合物の好ましい具体例を以下に示すが、これらに限定するものではない。
【００４８】
【化８】
0006746688.tif 000009
【化９】
0006746688.tif 000010
【化１０】
0006746688.tif 000011
【００４９】
【化１１】
0006746688.tif 000012
【化１２】
0006746688.tif 000013
【化１３】
0006746688.tif 000014
【００５０】
【化１４】
0006746688.tif 000015
【化１５】
0006746688.tif 000016
【化１６】
0006746688.tif 000017
【００５１】
【化１７】
0006746688.tif 000018
【化１８】
0006746688.tif 000019
【化１９】
0006746688.tif 000020
【００５２】
【化２０】
0006746688.tif 000021
【化２１】
0006746688.tif 000022
【化２２】
0006746688.tif 000023
【００５３】
【化２３】
0006746688.tif 000024
【化２４】
0006746688.tif 000025
【化２５】
0006746688.tif 000026
【００５４】
【化２６】
0006746688.tif 000027
【化２７】
0006746688.tif 000028
【化２８】
0006746688.tif 000029
【００５５】
【化２９】
0006746688.tif 000030
【化３０】
0006746688.tif 000031
【化３１】
0006746688.tif 000032
【化３２】
0006746688.tif 000033
【００５６】
【化３３】
0006746688.tif 000034
【化３４】
0006746688.tif 000035
【化３５】
0006746688.tif 000036
【００５７】
【化３６】
0006746688.tif 000037
【化３７】
0006746688.tif 000038
【化３８】
0006746688.tif 000039
【００５８】
【化３９】
0006746688.tif 000040
【化４０】
0006746688.tif 000041
【００５９】
次に、一般式（２）及び式（８）で表される化合物（カルボラン化合物）について、説明する。一般式（２）及び式（８）において、共通する記号は同じ意味を有する。
【００６０】
環Ａは式（a１）又は式（b１）で表されるＣ２Ｂ１０Ｈ１０の２価のカルボラン基を示し、分子内の複数の環Ａは同一であっても異なっていてもよいが、好ましくは全部の環Ａが式（a１）で表されるカルボラン基である。  ２価のカルボラン基が有する２つの結合手はＣから生じても、Ｂから生じてもよいが、Ｌ１、Ｌ２及びＬ３と結合する結合手はＣから生じることが好ましい。
【００６１】
ｓは繰り返し数であり、０〜２の整数を表し、好ましくは０又は１であり、より好ましくは０である。
ｎ、ｍは置換数であり、ｎは１又は２の整数、ｍは０〜４の整数を表し、好ましくはｎは１の整数、ｍは０〜２の整数である。
【００６２】
Ｌ１は、単結合、又はｎ＋１価の芳香族基類である。芳香族基類は、置換若しくは未置換の炭素数６〜３０の芳香族炭化水素基、置換若しくは未置換の炭素数３〜３０の芳香族複素環基、又はこれらの芳香族環が２〜６つ連結して構成される置換若しくは未置換の連結芳香族基である。好ましくは単結合、置換若しくは未置換の炭素数６〜１８の芳香族炭化水素基、置換若しくは未置換の炭素数３〜１７の芳香族複素環基、又はこれらの芳香族環が２〜５つ連結して構成される置換若しくは未置換の連結芳香族基である。但し、ｎ＝１で、かつｓ＝１の場合は、単結合、芳香族複素環基、又は少なくとも１つの芳香族複素環基を含む連結芳香族基である。
【００６３】
Ｌ２は独立に、単結合、又は２価の芳香族基類である。２価の芳香族基類は、置換若しくは未置換の炭素数６〜３０の芳香族炭化水素基、置換若しくは未置換の炭素数３〜３０の芳香族複素環基、又はこれらの芳香族環が２〜６つ連結して構成される置換若しくは未置換の連結芳香族基である。好ましくは単結合、置換若しくは未置換の炭素数６〜１８の芳香族炭化水素基、置換若しくは未置換の炭素数３〜１７の芳香族複素環基、又はこれらの芳香族環が２〜５つ連結して構成される置換若しくは未置換の連結芳香族基である。
【００６４】
Ｌ３は、ｍ＋１価の未置換の芳香族炭化水素基又は未置換の芳香族複素環基である。芳香族炭化水素基は、炭素数６〜３０、好ましくは６〜１８であり、芳香族複素環基は、炭素数３〜３０、好ましくは３〜１７である。
【００６５】
式（８）において、ＺはＮＲ１０、ＰＲ１１、Ｏ、Ｓ、Ｓｅ、ＣＲ１２Ｒ１３、又はＳｉＲ１４Ｒ１５を示し、好ましくはＮＲ１０、Ｏ、Ｓである。ここで、Ｒ１０〜Ｒ１５は独立に、置換若しくは未置換の炭素数６〜３０、好ましくは６〜１８の芳香族炭化水素基、置換若しくは未置換の炭素数３〜３０、好ましくは３〜１７の芳香族複素環基、又はこれらの芳香族環が２〜６連結してなる置換若しくは未置換の連結芳香族基を表す。
【００６６】
一般式（２）及び式（８）において、芳香族炭化水素基、芳香族複素環基及び連結芳香族基は、Ｌ１がｎ＋１価、Ｌ２が２価、Ｌ３がｍ＋１価であることを除き、前記一般式（１）及び式（３）〜（７）のＲ１〜Ｒ６で説明した芳香族炭化水素基、芳香族複素環基及び連結芳香族基における説明と同様である。但し、Ｌ３は連結芳香族基であることはなく、n＝１かつs＝１の場合は、Ｌ１は単結合、芳香族複素環基、又は少なくとも１つの芳香族複素環基を含む連結芳香族基である。また、ｎ＝０の場合、環Ａに直接結合する芳香族基は同一であることが好ましく、Ｌ１-（Ｈ）ｎ ＝ Ｌ３-（Ｒ９）ｍであることがより好ましい。
【００６７】
一般式（２）及び式（８）において、Ｒ９は前記一般式（１）のＲ７及びＲ８と同様な意味を有する。
【００６８】
前記一般式（２）で表される化合物の好ましい具体例を以下に示すが、これらに限定されるものではない。
【００６９】
【化４１】
0006746688.tif 000042
【化４２】
0006746688.tif 000043
【化４３】
0006746688.tif 000044
【００７０】
【化４４】
0006746688.tif 000045
【化４５】
0006746688.tif 000046
【化４６】
0006746688.tif 000047
【００７１】
【化４７】
0006746688.tif 000048
【化４８】
0006746688.tif 000049
【化４９】
0006746688.tif 000050
【００７２】
【化５０】
0006746688.tif 000051
【化５１】
0006746688.tif 000052
【化５２】
0006746688.tif 000053
【００７３】
【化５３】
0006746688.tif 000054
【化５４】
0006746688.tif 000055
【化５５】
0006746688.tif 000056
【化５６】
0006746688.tif 000057
【００７４】
本発明の有機ＥＬ素子は、一般式（１）で表される化合物及び一般式（２）で表される化合物の混合物を、有機ＥＬ素子の少なくとも1つの有機層に含有する。この混合物は、電荷に対する耐久性に優れることから、何れの有機層に使用しても構わないが、発光層、電子輸送層、及び正孔阻止層のいずれかの層に含むことが好ましく、特に発光層に含むことが好ましい。
【００７５】
発光層に使用する場合、上記混合物を発光性ドーパント材料として使用しても良いが、発光性ドーパント材料として他の燐光発光ドーパント材料、蛍光発光ドーパント材料又は熱活性化遅延蛍光発光ドーパント材料を使用し、この混合物をホスト材料として使用することが好ましい。特に燐光発光ドーパント材料として、ルテニウム、ロジウム、パラジウム、銀、レニウム、オスミウム、イリジウム、白金及び金から選ばれる少なくとも一つの金属を含む有機金属錯体であることが好ましい態様である。
【００７６】
上記少なくとも２つの化合物を含む混合物は、素子を作成する前に混合して１つの蒸着源を用いて蒸着しても構わないし、複数の蒸着源を用いた共蒸着等の操作により素子を作成する時点で混合しても構わない。
【００７７】
また、上記混合物は、蒸着源を使用したドライプロセスを用いずに、スピンコートやインクジェット等のウエットプロセスを用いて基板等に製膜して使用しても構わない。
【００７８】
次に、本発明の有機ＥＬ素子の構造について、図面を参照しながら説明するが、本発明の有機ＥＬ素子の構造は何ら図示のものに限定されるものではない。
【００７９】
（１）有機ＥＬ素子の構成
図１は一般的な有機ＥＬ素子の構造例を模式的に示す断面図であり、１は基板、２は陽極、３は正孔注入層、４は正孔輸送層、５は発光層、６は電子輸送層、７は電子注入層、８は陰極を各々示す。本発明の有機ＥＬ素子では、陽極、発光層、電子輸送層及び陰極を必須の層として有するが、必要により他の層を設けてもよい。他の層とは、例えば正孔注入輸送層や電子阻止層及び正孔阻止層が挙げられるが、これらに限定されるものではない。なお、正孔注入輸送層は、正孔注入層と正孔輸送層のいずれか又は両者を意味する。
【００８０】
（２）基板
基板１は有機電界発光素子の支持体となるものであり、石英やガラスの板、金属板や金属箔、プラスチックフィルムやシートなどが用いられる。特にガラス板や、ポリエステル、ポリメタクリレート、ポリカーボネート、ポリスルホンなどの平滑で透明な合成樹脂の板が好ましい。合成樹脂基板を使用する場合にはガスバリア性に留意する必要がある。基板のガスバリア性が小さすぎると、基板を通過した外気により有機電界発光素子が劣化することがあるので好ましくない。このため、合成樹脂基板の少なくとも片面に緻密なシリコン酸化膜等を設けてガスバリア性を確保する方法も好ましい方法の一つである。 
【００８１】
（３）陽極
基板１上には陽極２が設けられるが、陽極は正孔輸送層への正孔注入の役割を果たすものである。この陽極は、通常、アルミニウム、金、銀、ニッケル、パラジウム、白金等の金属、インジウム及び／又はスズの酸化物、インジウム及び／又は亜鉛の酸化物などの金属酸化物、ヨウ化銅などのハロゲン化金属、カーボンブラック、あるいは、ポリ（3-メチルチオフェン）、ポリピロール、ポリアニリン等の導電性高分子などにより構成される。陽極の形成は通常、スパッタリング法、真空蒸着法などにより行われることが多い。また、銀などの金属微粒子、ヨウ化銅などの微粒子、カーボンブラック、導電性の金属酸化物微粒子、導電性高分子微粉末などの場合には、適当なバインダー樹脂溶液に分散し、基板上に塗布することにより陽極を形成することもできる。更に、導電性高分子の場合は電解重合により直接基板上に薄膜を形成したり、基板１上に導電性高分子を塗布して陽極を形成することもできる。陽極は異なる物質で積層して形成することも可能である。陽極の厚みは、必要とする透明性により異なる。透明性が必要とされる場合は、可視光の透過率を、通常、60％以上、好ましくは80％以上とすることが望ましく、この場合、厚みは、通常、5〜1000nm、好ましくは10〜500nm程度である。不透明でよい場合には、陽極は基板と同一でもよい。また、更には上記の陽極の上に異なる導電材料を積層することも可能である。
【００８２】
（４）正孔輸送層
陽極２の上に正孔輸送層４が設けられる。両者の間には、正孔注入層３を設けることもできる。正孔輸送層の材料に要求される条件としては、陽極からの正孔注入効率が高く、かつ、注入された正孔を効率よく輸送することができる材料であることが必要である。そのためには、イオン化ポテンシャルが小さく、可視光の光に対して透明性が高く、しかも正孔移動度が大きく、更に安定性に優れ、トラップとなる不純物が製造時や使用時に発生しにくいことが要求される。また、発光層５に接するために発光層からの発光を消光したり、発光層との間でエキサイプレックスを形成して効率を低下させないことが求められる。上記の一般的要求以外に、車載表示用の応用を考えた場合、素子には更に耐熱性が要求される。従って、Tgとして85℃以上の値を有する材料が望ましい。 
【００８３】
正孔輸送材料としては、一般式（１）及び一般式（２）の混合物を使用しても良いし、従来この層に用いられている公知の化合物を用いることができる。公知の化合物としては、例えば、２個以上の３級アミンを含み２個以上の縮合芳香族環が窒素原子に置換した芳香族ジアミン、4,4',4"-トリス(1-ナフチルフェニルアミノ)トリフェニルアミン等のスターバースト構造を有する芳香族アミン化合物、トリフェニルアミンの四量体からなる芳香族アミン化合物、2,2',7,7'-テトラキス-(ジフェニルアミノ)-9,9'-スピロビフルオレン等のスピロ化合物等が挙げられる。これらの化合物は、単独で用いてもよいし、必要に応じて、各々、混合して用いてもよい。
また、上記の化合物以外に、正孔輸送層の材料として、ポリビニルカルバゾール、ポリビニルトリフェニルアミン、テトラフェニルベンジジンを含有するポリアリーレンエーテルサルホン等の高分子材料が挙げられる。
【００８４】
正孔輸送層を塗布法で形成する場合は、正孔輸送材料を１種又は２種以上と、必要により正孔のトラップにならないバインダー樹脂や塗布性改良剤などの添加剤とを添加し、溶解して塗布溶液を調製し、スピンコート法などの方法により陽極上に塗布し、乾燥して正孔輸送層を形成する。バインダー樹脂としては、ポリカーボネート、ポリアリレート、ポリエステル等が挙げられる。バインダー樹脂は添加量が多いと正孔移動度を低下させるので、少ない方が望ましく、通常、５０重量％以下が好ましい。
【００８５】
真空蒸着法で形成する場合は、正孔輸送材料を真空容器内に設置されたルツボに入れ、真空容器内を適当な真空ポンプで10-4Pa程度にまで排気した後、ルツボを加熱して、正孔輸送材料を蒸発させ、ルツボと向き合って置かれた、陽極が形成された基板上に正孔輸送層を形成させる。正孔輸送層の膜厚は、通常、1〜300nm、好ましくは 5〜100nmである。この様に薄い膜を一様に形成するためには、一般に真空蒸着法がよく用いられる。
【００８６】
（５）正孔注入層
正孔注入の効率を更に向上させ、かつ、有機層全体の陽極への付着力を改善させる目的で、正孔輸送層４と陽極２との間に正孔注入層３を挿入することも行われている。正孔注入層を挿入することで、初期の素子の駆動電圧が下がると同時に、素子を定電流で連続駆動した時の電圧上昇も抑制される効果がある。正孔注入層に用いられる材料に要求される条件としては、陽極とのコンタクトがよく均一な薄膜が形成でき、熱的に安定、すなわち、ガラス転移温度が高く、ガラス転移温度としては100℃以上が要求される。更に、イオン化ポテンシャルが低く陽極からの正孔注入が容易なこと、正孔移動度が大きいことが挙げられる。
【００８７】
この目的のために、一般式（１）及び一般式（２）の混合物を使用しても良いし、これまでに公知の銅フタロシアニン等のフタロシアニン化合物、ポリアニリン、ポリチオフェン等の有機化合物や、スパッタ・カーボン膜や、バナジウム酸化物、ルテニウム酸化物、モリブデン酸化物等の金属酸化物、１，４，５，８−ナフタレンテトラカルボン酸二無水物（ＮＴＣＤＡ）やヘキサニトリルヘキサアザトリフェニレン（ＨＡＴ）などのＰ型有機物を単独で用いてもよいし、必要に応じて、混合して用いてもよい。正孔注入層の場合も、正孔輸送層と同様にして薄膜形成可能であるが、無機物の場合には、更に、スパッタ法や電子ビーム蒸着法、プラズマＣＶＤ法が用いられる。以上の様にして形成される正孔注入層の膜厚は、通常、1〜300nm、好ましくは 5〜100nmである。 
【００８８】
（６）発光層
正孔輸送層４の上に発光層５が設けられる。発光層は、単一の発光層から形成されていてもよいし、複数の発光層を直接接するように積層して構成されていてもよい。発光層は、ホスト材料と発光性ドーパントとして構成され、発光性ドーパントとしては、蛍光発光材料、遅延蛍光発光材料及び燐光発光材料の場合がある。一般式（１）及び一般式（２）の混合物をホスト材料として使用しても良いし、発光性ドーパントとして使用しても良いが、ホスト材料として使用することが好ましい。
【００８９】
蛍光発光有機ＥＬ素子の場合、ホスト材料に添加する蛍光性発光材料としては、ペリレン、ルブレンなどの縮合環誘導体、キナクリドン誘導体、フェノキサゾン６６０、ＤＣＭ１、ペリノン、クマリン誘導体、ピロメテン（ジアザインダセン）誘導体、シアニン色素などが使用できる。
【００９０】
遅延蛍光発光有機ＥＬ素子の場合、発光層における遅延蛍光発光材料としては、例えば、カルボラン誘導体、スズ錯体、インドロカルバゾール誘導体、銅錯体、カルバゾール誘導体等が挙げられる。具体的には、以下の非特許文献、特許文献に記載されている化合物が挙げられるが、これらの化合物に限定されるものではない。
【００９１】
1）Adv. Mater. 2009, 21, 4802-4806、2）Appl. Phys. Lett. 98, 083302 (2011)、3）特開2011-213643号公報、4）J. Am. Chem. Soc. 2012, 134, 14706-14709。
【００９２】
遅延発光材料の具体的な例を示すが、下記の化合物に限定されるものではない。
【００９３】
【化５７】
0006746688.tif 000058
【００９４】
前記遅延蛍光発光材料を遅延蛍光発光ドーパントとして使用し、ホスト材料を含む場合、遅延蛍光発光ドーパントが発光層中に含有される量は、０．０１〜５０重量％、好ましくは０．１〜２０重量％、より好ましくは０．０１〜１０％の範囲にあることがよい。
【００９５】
燐光発光有機EL素子の場合、燐光性発光性ドーパントとしては、ルテニウム、ロジウム、パラジウム、銀、レニウム、オスミウム、イリジウム、白金及び金などから選ばれる少なくとも一つの金属を含む有機金属錯体を含有するものがよい。具体的には以下の特許公報に記載されている化合物が挙げられるが、これらの化合物に限定されない。
【００９６】
WO2009-073245号公報、WO2009-046266号公報、WO2007-095118号公報、WO2008-156879号公報、WO2008-140657号公報、US2008-261076号公報、特表2008-542203号公報、WO2008-054584号公報、特表2008-505925号公報、特表2007-522126号公報、特表2004-506305号公報、特表2006-513278号公報、特表2006-50596号公報、WO2006-046980号公報、WO2005-113704号公報、US2005-260449号公報、US2005-2260448号公報、US2005-214576号公報、WO2005-076380号公報等。
【００９７】
好ましい燐光発光ドーパントとしては、Ir等の貴金属元素を中心金属として有するIr(ppy)3等の錯体類、Ir(bt)2・acac3等の錯体類、PtOEt3等の錯体類が挙げられる。これらの錯体類の具体例を以下に示すが、下記の化合物に限定されない。
【００９８】
【化５８】
0006746688.tif 000059
【００９９】
前記燐光発光ドーパントが発光層中に含有される量は、２〜４０重量％、好ましくは５〜３０重量％の範囲にあることがよい。
【０１００】
発光層の膜厚については特に制限はないが、通常、1〜300nm、好ましくは5〜100nmであり、正孔輸送層と同様の方法にて薄膜形成される。
【０１０１】
−阻止層−
阻止層は、発光層中に存在する電荷（電子若しくは正孔）及び／又は励起子の発光層外への拡散を阻止することができる。電子阻止層は、発光層及び正孔輸送層の間に配置されることができ、電子が正孔輸送層の方に向かって発光層を通過することを阻止する。同様に、正孔阻止層は発光層及び電子輸送層の間に配置されることができ、正孔が電子輸送層の方に向かって発光層を通過することを阻止する。阻止層はまた、励起子が発光層の外側に拡散することを阻止するために用いることができる。すなわち電子阻止層、正孔阻止層はそれぞれ励起子阻止層としての機能も兼ね備えることができる。本明細書でいう電子阻止層又は正孔阻止層は、一つの層で電荷（電子若しくは正孔）阻止層及び励起子阻止層の機能を有する層を含む意味で使用される。
【０１０２】
−正孔阻止層−
正孔阻止層とは広い意味では電子輸送層の機能を有する。正孔阻止層は電子を輸送しつつ、正孔が電子輸送層へ到達することを阻止する役割があり、これにより発光層中での電子と正孔の再結合確率を向上させることができる。
【０１０３】
正孔阻止層の材料としては、一般式（１）及び一般式（２）の混合物を用いることが好ましく、後述する電子輸送層の材料も使用できる。本発明に関わる正孔阻止層の膜厚は好ましくは３〜１００ｎｍであり、より好ましくは５〜３０ｎｍである。
【０１０４】
−電子阻止層−
電子阻止層とは、広い意味では正孔を輸送する機能を有する。電子阻止層は正孔を輸送しつつ、電子が正孔輸送層へ到達することを阻止する役割があり、これにより発光層中での電子と正孔が再結合する確率を向上させることができる。
【０１０５】
電子阻止層の材料としては、一般式（１）及び一般式（２）の混合物を用いることが好ましく、後述する正孔輸送層の材料も使用できる。本発明に係る電子阻止層の膜厚は好ましくは３〜１００ｎｍであり、より好ましくは５〜３０ｎｍである。
【０１０６】
−励起子阻止層−
励起子阻止層とは、発光層内で正孔と電子が再結合することにより生じた励起子が電荷輸送層に拡散することを阻止するための層であり、本層の挿入により励起子を効率的に発光層内に閉じ込めることが可能となり、素子の発光効率を向上させることができる。励起子阻止層は発光層に隣接して陽極側、陰極側のいずれにも挿入することができ、両方同時に挿入することも可能である。すなわち、励起子阻止層を陽極側に有する場合、正孔輸送層と発光層の間に、発光層に隣接してこの層を挿入することができ、陰極側に挿入する場合、発光層と陰極との間に、発光層に隣接してこの層を挿入することができる。また、陽極と、発光層の陽極側に隣接する励起子阻止層との間には、正孔注入層や電子阻止層などを有することができ、陰極と、発光層の陰極側に隣接する励起子阻止層との間には、電子注入層、電子輸送層、正孔阻止層などを有することができる。
【０１０７】
励起子阻止層の材料としては、一般式（１）及び一般式（２）の混合物を用いることが好ましく、一般的に使用される任意の材料を用いることもできる。
【０１０８】
使用できる公知の励起子阻止層用材料としては例えば、１，３−ジカルバゾリルベンゼン（ｍＣＰ）や、ビス（２−メチル−８−キノリノラト）−４−フェニルフェノラトアルミニウム（III）（ＢＡｌｑ）が挙げられる。
【０１０９】
（７）電子輸送層
素子の発光効率を更に向上させることを目的として、発光層５と陰極８の間に、電子輸送層６が設けられる。電子輸送層としては、陰極からスムーズに電子を注入できる電子輸送性材料が好ましく、一般式（１）及び一般式（２）の混合物を使用しても良いし、一般的に使用される任意の材料を用いることができる。このような条件を満たす電子輸送材料としては、Ａｌｑ３などの金属錯体、１０−ヒドロキシベンゾ［ｈ］キノリンの金属錯体、オキサジアゾール誘導体、ジスチリルビフェニル誘導体、シロール誘導体、３−又は５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ'−ジシアノアントラキノンジイミン、ｎ型水素化非晶質炭化シリコン、ｎ型硫化亜鉛、ｎ型セレン化亜鉛などが挙げられる。
【０１１０】
電子輸送層の膜厚は、通常、1〜300nm、好ましくは5〜100 nmである。電子輸送層は、正孔輸送層と同様にして塗布法あるいは真空蒸着法により発光層上に積層することにより形成される。通常は、真空蒸着法が用いられる。 
【０１１１】
（８）陰極
陰極８は、電子輸送層６に電子を注入する役割を果たす。陰極として用いられる材料は、前記陽極２に使用される材料を用いることが可能であるが、効率よく電子注入を行なうには、仕事関数の低い金属が好ましく、スズ、マグネシウム、インジウム、カルシウム、アルミニウム、銀等の適当な金属又はそれらの合金が用いられる。具体例としては、マグネシウム−銀合金、マグネシウム−インジウム合金、アルミニウム−リチウム合金等の低仕事関数合金電極が挙げられる。
陰極の膜厚は通常、陽極と同様である。低仕事関数金属からなる陰極を保護する目的で、この上に更に、仕事関数が高く大気に対して安定な金属層を積層することは素子の安定性を増す。この目的のために、アルミニウム、銀、銅、ニッケル、クロム、金、白金等の金属が使われる。
更に、電子注入層７として、陰極８と電子輸送層６の間にLiF 、MgF2、Li2O等の極薄絶縁膜（0.1〜5nm）を挿入することも素子の効率を向上させる有効な方法である。
【０１１２】
なお、図１とは逆の構造、すなわち、基板１上に陰極８、電子注入層７、電子輸送層６、発光層５、正孔輸送層４、正孔注入層３、陽極２の順に積層することも可能であり、既述したように少なくとも一方が透明性の高い２枚の基板の間に本発明の有機ＥＬ素子を設けることも可能である。この場合も、必要により層を追加したり、省略したりすることが可能である。
【０１１３】
本発明の有機ＥＬ素子は、単一の素子、アレイ状に配置された構造からなる素子、陽極と陰極がＸ−Ｙマトリックス状に配置された構造のいずれでもあることができる。本発明の有機ＥＬ素子によれば、少なくとも１つの有機層に本発明の２つの化合物を使用すること、特に発光層の混合ホスト材料として使用することで、低い電圧であっても発光効率が高くかつ駆動安定性においても大きく改善された素子が得られ、フルカラーあるいはマルチカラーのパネルへの応用において優れた性能を発揮できる。
【０１１４】
以下、本発明を実施例によって更に詳しく説明するが、本発明はこれらの実施例に限定されるものではなく、その要旨を越えない限りにおいて、種々の形態で実施することが可能である。なお、第一ホスト及び第一成分は一般式（１）で表される化合物を意味し、第二ホスト及び第二成分は一般式（２）で表される化合物を意味する。
【実施例】
【０１１５】
実施例１
膜厚 70nm の 酸化インジウムスズ（ITO）からなる陽極が形成されたガラス基板上に、各薄膜を真空蒸着法にて、真空度2.0×10-5 Pa で積層させた。まず、ITO 上に正孔注入層として、銅フタロシアニン（CuPC）を 30 nm の厚さに形成した。次に、正孔輸送層として４,４−ビス［Ｎ−（１−ナフチル）−Ｎ−フェニルアミノ］ビフェニル（NPB）を 15 nm の厚さに形成した。次に発光層として、第一ホストとして化合物１−２５を、第二ホストとして化合物３−１を、発光層ゲストとして青色燐光材料であるイリジウム錯体[イリジウム(III)ビス(4,6-ジ-フルオロフェニル)-ピリジネート-N,C2']ピコリネート]（FIrpic）とを異なる蒸着源から、共蒸着し、30 nm の厚さに発光層を形成した。この時、第一ホストと第二ホストとFIrpicの蒸着速度比（ｗｔ比）は、４７：４７：６であった。次に、電子輸送層として Alq3 を 25 nm厚さに形成した。更に、電子輸送層上に、電子注入層としてフッ化リチウム（LiF）を 1.0 nm厚さに形成した。最後に、電子注入層上に、電極としてアルミニウム（Al）を70 nm厚さに形成した。得られた有機ＥＬ素子は、図１に示す有機ＥＬ素子において、陰極と電子輸送層の間に、電子注入層が追加された層構成を有する。【０１１６】
実施例２〜１８
実施例１において、発光層の第一ホストとして表１に記載した化合物を用いた以外は実施例１と同様にして有機ＥＬ素子を作製した（実施例２〜９）。
また、発光層の第二ホストとして化合物３−４３を、第一ホストとして表１に記載した化合物を用いた以外は実施例１と同様にして有機ＥＬ素子を作製した（実施例１０〜１８）。
得られた有機ＥＬ素子に外部電源を接続し直流電圧を印加したところ、いずれの有機ＥＬ素子からも極大波長475 nmの発光スペクトルが観測され、FIrpicからの発光が得られていることがわかった。表１に作製した有機ＥＬ素子の特性を示す。【０１１７】
比較例１〜１１
実施例１において、発光層ホストとして表２に記載した化合物を単独で用いた以外は実施例１と同様にして有機ＥＬ素子を作製した。なお、ホスト量は、実施例１における第一ホストと第二ホストの合計と同じ量とし、ゲスト量は同様とした。得られた有機ＥＬ素子に電源を接続し直流電圧を印加したところ、いずれの有機ＥＬ素子からも極大波長475ｎｍの発光スペクトルが観測され、FIrpicからの発光が得られていることがわかった。表２に作製した有機ＥＬ素子の特性を示す。【０１１８】
表１、２において、輝度、電圧、及び発光効率は、駆動電流2.5 mA/cm2時での値であり、輝度半減時間は、初期輝度1000 cd/m2のときの値である。化合物No.は上記化学式に付した番号である。【０１１９】
【表１】
0006746688.tif 000060
【０１２０】
【表２】
0006746688.tif 000061
【０１２１】
実施例１９
膜厚１５０ｎｍのＩＴＯからなる陽極が形成されたガラス基板上に、各薄膜を真空蒸着法にて、真空度４．０×１０−４Ｐａで積層させた。まず、ＩＴＯ上に正孔注入層としてＣｕＰｃを２０ｎｍの厚さに形成し、次に正孔輸送層としてＮＰＢを２０ｎｍの厚さに形成した。次に発光層として、第一ホストとして化合物１−２５を、第二ホストとして化合物３−１を、発光層ゲストとしてトリス（２−フェニルピリジン）イリジウム（III）（Ｉｒ（ＰＰｙ）３）をそれぞれ異なる蒸着源から共蒸着し、３０ｎｍの厚さに形成した。この時、第一ホストと第二ホストとＩｒ（ＰＰｙ）３の蒸着速度比は、４７：４７：６であった。次に、正孔阻止層としてアルミニウム（III）ビス（２−メチル−８−キノリナト）４−フェニルフェノラート（ＢＡｌｑ）を１０ｎｍの厚さに形成した。次に、電子輸送層としてＡｌｑ３を４０ｎｍの厚さに形成した。更に、電子輸送層上に、電子注入層としてＬｉＦを０．５ｎｍの厚さに形成した。最後に、電子注入層上に、陰極としてＡｌを１００ｎｍの厚さに形成し、有機ＥＬ素子を作製した。
得られた有機ＥＬ素子に外部電源を接続し直流電圧を印加したところ、極大波長５１７ｎｍの発光スペクトルが観測され、Ｉｒ（ＰＰｙ）３からの発光が得られていることがわかった。表３に作製した有機ＥＬ素子の特性（輝度、電圧、外部量子効率及び輝度半減時間）を示す。【０１２２】
実施例２０〜３６
実施例１９において、発光層の第一ホストとして表３に記載した化合物を用いた以外は実施例１９と同様にして有機ＥＬ素子を作製した（実施例２０〜２７）。
また、発光層の第二ホストとして化合物３−４３を、第一ホストとして表３に記載した化合物を用いた以外は実施例１９と同様にして有機ＥＬ素子を作製した（実施例２８〜３６）。
得られた有機ＥＬ素子に外部電源を接続し直流電圧を印加したところ、いずれの有機ＥＬ素子からも極大波長５１７ｎｍの発光スペクトルが観測され、Ir(PPy)3からの発光が得られていることがわかった。表３に作製した有機ＥＬ素子の特性を示す。【０１２３】
比較例１２〜２２
実施例１９において、発光層ホストとして表４に記載した化合物を単独で用いた以外は実施例１９と同様にして有機ＥＬ素子を作製した。なお、ホスト量は、実施例１９における第一ホストと第二ホストの合計と同じ量とし、ゲスト量は同様とした。得られた有機ＥＬ素子に電源を接続し直流電圧を印加したところ、いずれの有機ＥＬ素子からも極大波長５１７ｎｍの発光スペクトルが観測され、Ir(PPy)3からの発光が得られていることがわかった。表４に作製した有機ＥＬ素子の特性を示す。【０１２４】
表３、４において、輝度、電圧、及び発光効率は、駆動電流２０ｍＡ／ｃｍ２時での値であり、輝度半減時間は、初期輝度１０００ｃｄ／ｍ２のときの値である。【０１２５】
【表３】
0006746688.tif 000062
【０１２６】
【表４】
0006746688.tif 000063
【０１２７】
表３と表４を比較すると、実施例１９〜３６は、輝度及び寿命特性が向上し、良好な特性を示すことが分かる。【０１２８】
実施例３７
膜厚 70nm の 酸化インジウムスズ（ITO）からなる陽極が形成されたガラス基板上に、各薄膜を真空蒸着法にて、真空度2.0×10-5 Pa で積層させた。まず、ITO 上に正孔注入層として、銅フタロシアニン（CuPC）を 30 nm の厚さに形成した。次に、正孔輸送層としてジフェニルナフチルジアミン(NPD）を 15 nm の厚さに形成した。次に、正孔輸送層上に、発光層のホスト材料としてのmCBPとドーパントとしてのFIrpicとを異なる蒸着源から、共蒸着し、30 nm の厚さに発光層を形成した。この時、mCBPとFIrpicの蒸着速度比は、９４：６であった。次に、発光層上に正孔阻止層の第一成分として化合物１−６１を、第二成分として化合物３−１を用い、5 nmの厚さに形成した。この時、化合物３−１と化合物１−６１の蒸着速度比は、５０：５０であった。次に電子輸送層として Alq3 を 20 nm厚さに形成した。更に、電子輸送層上に、電子注入層としてフッ化リチウム（LiF）を 1.0 nm厚さに形成した。最後に、電子注入層上に、電極としてアルミニウム（Al）を70 nm厚さに形成した。得られた有機ＥＬ素子は、図１に示す有機ＥＬ素子において、陰極と電子輸送層の間に電子注入層、及び発光層と電子輸送層の間に、正孔阻止層が追加された層構成を有する。【０１２９】
得られた有機ＥＬ素子に外部電源を接続し直流電圧を印加したところ、表５に示すような発光特性を有することが確認された。表５において、輝度、電圧及び発光効率は、2.5 mA/cm2での駆動時の値（初期特性）を示す。素子発光スペクトルの極大波長は475 nmであり、FIrpicからの発光が得られていることがわかった。【０１３０】
実施例３８〜４６
実施例３７において、正孔阻止層の第一成分として表５に記載した化合物を用いた以外は実施例３７と同様にして有機ＥＬ素子を作製した（実施例３８〜４１）。
また、正孔阻止層の第二成分として化合物３−４３を、第一成分として表５に記載した化合物を用いた以外は実施例３７と同様にして有機ＥＬ素子を作製した（実施例４２〜４６）。
得られた有機ＥＬ素子に外部電源を接続し直流電圧を印加したところ、いずれの有機ＥＬ素子からも極大波長475 nmの発光スペクトルが観測され、FIrpicからの発光が得られていることがわかった。表５に作製した有機ＥＬ素子の特性を示す。【０１３１】
比較例２３
実施例３７における電子輸送層としてのAlq3の膜厚を25 nmとし、正孔阻止層を設けないこと以外は、実施例３７と同様にして有機ＥＬ素子を作成した。【０１３２】
実施例３８〜４６及び比較例２３で得られた有機ＥＬ素子について、実施例３７と同様にして評価したところ、表５に示すような発光特性を有することが確認された。なお、実施例３７〜４６及び比較例２３で得られた有機ＥＬ素子の発光スペクトルの極大波長は475 nmであり、FIrpicからの発光が得られていると同定された。【０１３３】
【表５】
0006746688.tif 000064
【０１３４】
表５より、正孔阻止材料を用いない比較例２３に比べ、実施例３７〜４５は、良好な特性を示す。
【産業上の利用の可能性】
【０１３５】
本発明の有機EL素子は、低電圧で高効率かつ長寿命を達成できる。
【符号の説明】
【０１３６】
１      基板、  ２      陽極、  ３      正孔注入層、  ４      正孔輸送層、  ５      発光層、  ６      電子輸送層、  ７      電子注入層、  ８      陰極
【図１】
0006746688.tif 000069